(57)【要約】【課題】石油タール、石炭タール、エチレンボトム油等の重質炭化水素油を原料として温和なプロセスにより得られた等方性の多孔性球状ピッチを、不融化後、炭化および賦活することにより、良好な性状の球状活性炭を高収率で得る。【解決手段】軟化点が１５０℃以上、トルエン不溶分が４０％以上であり且つ４３０℃で１時間熱処理後も等方性を維持する原料ピッチを球状に成形し、多孔化して多孔性球状ピッチとし、得られた多孔性球状ピッチを、不融化後、炭化および賦活することを特徴とする球状活性炭の製造方法。【選択図】  なし【特許請求の範囲】
【請求項１】
軟化点が１５０℃以上、トルエン不溶分が４０％以上であり且つ４３０℃で１時間熱処理後も等方性を維持する原料ピッチを、球状に成形および多孔化して多孔性球状ピッチとし、得られた多孔性球状ピッチを、不融化後、炭化および賦活することを特徴とする球状活性炭の製造方法。
【請求項２】
前記原料ピッチに対し、添加剤として沸点２００℃以上の２乃至３環の芳香族化合物を加えた混合物を熱水中に溶融懸濁分散させ、得られた球形ピッチ成形体から添加剤を抽出することにより、前記多孔性球状ピッチを得る請求項１に記載の製造方法。
【請求項３】
重質炭化水素油を、酸化性ガス単独又は非酸化性ガスとの混合物により架橋重質化処理することにより前記原料ピッチを得る請求項１または２に記載の製造方法。
【請求項４】
重質炭化水素油を硝酸により架橋重質化処理することにより前記原料ピッチを得る請求項１または２に記載の製造方法。
【請求項５】
ナフサ分解を経て得られる重質炭化水素油を用いる請求項３または４に記載の製造方法。
【請求項６】
原料ピッチ中の金属不純物量が５００ｐｐｍ以下である請求項１乃至５のいずれかに記載の製造方法。
【請求項７】
多孔性球状ピッチは、平均粒子径が０．１〜２．０ｍｍの球形であり、水銀ポロシメーターにより求められる細孔直径３〜１００００ｎｍの細孔容積が０．０６〜０．２０ｍｌ／ｇである請求項１乃至６のいずれかに記載の製造方法。
【請求項８】
不融化後の多孔性球状ピッチは、平均粒子径が０．１〜２．０ｍｍの球形であり、元素分析により求められる酸素原子の含有量が８〜２５重量％である請求項１乃至７のいずれかに記載の製造方法。
【発明の詳細な説明】
【技術分野】
【０００１】
本発明は、多孔性球状ピッチを経由する新規な球状活性炭の製造方法に関するものである。
【背景技術】
【０００２】
これまで球状活性炭の製造方法としては、原油を２０００℃の水蒸気中に噴霧して得られたタール状物質の軽質分を除去して得られるピッチ（「原油分解ピッチ」と以後記載）を原料とする方法（特許文献１）、あるいはエチレンなどの製造時に生成するボトム油の軽質分を減圧留去して得られるピッチ（ＥＢピッチ）を原料とする方法（特許文献２）、が提案されている。これら原料ピッチは、それらと相溶性を有する粘度調整用添加剤、好ましくは沸点が２００℃以上の２乃至３環の芳香族化合物を加えて加熱溶融して得られたピッチ混合物を、該ピッチ混合物の軟化点以上の熱水中に投入して球状化し、得られた球状化物中の添加剤を溶剤にて抽出除去し、残存する球状ピッチ成形体を不融化後、炭化および賦活することにより、球状活性炭が製造される（特許文献１および２）。
【０００３】
上述した従来の球状活性炭の製造方法のうち、原油分解ピッチを用いる方法は、形状および吸着特性を含め良好な物性を示す球状活性炭を与えるが、原油を２０００℃で直接分解するという非常に高度で複雑なプロセスが必要であり、現在上記プロセスが稼動していないためピッチを新たに製造して大量に得ることが困難であるという問題点がある。また、原油の直接分解により得られるタールを原料としているため、原油の産地により組成や不純物の種類および量が異なるという品質上の問題もあった。これに対し、ＥＢピッチを用いる方法は石油の低沸点成分であるナフサを分解しエチレンを製造するプロセスから得られるエチレンボトムタールを原料としているため、タールとしては極めて不純物が少ない、更に品質が安定している、容易に入手可能である等の利点がある。しかしながら、エチレンボトムタールを重質化し、軽質分を除去し得られるピッチは、多孔性にするために添加する芳香族化合物添加剤との親和性が良いため、溶剤による添加剤の抽出が不十分となり、得られる球状多孔性ピッチの細孔の生成が不十分となりがちである。その結果、不融性の球状ピッチ多孔体とするための酸化反応において、酸化剤がピッチの内部まで十分に拡散することができず、酸化反応が不均一になり易いため、不融化処理に長時間が必要となり、生産性が低下するという欠点があった。さらに、ＥＢピッチからの炭素化収率が低いという欠点も有していた。
【０００４】
これら先行技術とは別に、軟化点の低い、一般の石炭系ピッチ若しくは石油系ピッチ又は重質油に、粘度調節剤およびメタジニトロベンゼン等の軟化点上昇剤を混合してから、混合物を球状に溶融成形した後、ピッチに対して低溶解度を有し、且つ粘度調節剤に対し高溶解度を有する溶剤で粘度調節剤を抽出し、次いで不融化後、炭化および賦活する球状活性炭の製造方法も提案されている（特許文献３）。しかし、この方法では、おそらくは軟化点上昇剤が不融化反応温度まで昇温する過程で揮発してしまうために、ピッチ球形化物が軟化・融着して、所望の球状活性炭を得難い。
【特許文献１】特公昭５１−７６号公報
【特許文献２】特公昭５９−１０９３０号公報
【特許文献３】特開昭５５−２７８１７号公報
【発明の開示】
【発明が解決しようとする課題】
【０００５】
上記した従来技術に鑑み、本発明は、石油タールあるいは石炭タール等の重質炭化水素油を原料として得られた適切な性状のピッチを用いることにより、球状活性炭を高収率で得ることのできる新規な製造方法を提供することを目的とする。
【課題を解決するための手段】
【０００６】
本発明によれば、軟化点が１５０℃以上、トルエン不溶分が４０％以上であり且つ４３０℃で１時間熱処理後も等方性を維持する原料ピッチを球状に成形および多孔化して、得られた多孔性球状ピッチを、不融化後、炭化および賦活することを特徴とする球状活性炭の製造方法が提供される。好ましくは、上述した性状の多孔性球状ピッチは、石油タール、石炭タール等の重質炭化水素油を酸化等により架橋・重質化して得られた軟化点が１５０℃以上、トルエン不溶分が４０％以上であり且つ４３０℃で１時間熱処理後も等方性を維持する原料ピッチに対し、添加剤として沸点２００℃以上の２乃至３環の芳香族化合物を加えた混合物を熱水中に溶融懸濁分散させ、得られた球形ピッチ成形体から添加剤を抽出することにより得られる。
【０００７】
先に挙げた特許文献１および２に記載の従来法と、本発明の球状活性炭の製造方法とを対比すると、従来法において用いられていた原油分解ピッチおよびＥＢピッチは、いずれも４３０℃、１時間の熱処理により異方性を示す特徴を示すものである。但し、ＥＢピッチが、その多孔化のために用いる芳香族化合物からなる粘度調整用添加剤に対し過度の溶解性を有するのに対し、原油分解ピッチは適度の非相溶性を示すために、その後に溶剤により粘度調整用添加剤を選択的抽出除去することが可能になる。但し、この原油分解ピッチはその製造に際し、約２０００℃の高温での熱分解が必要であるというプロセス上の問題を包含していたのは上述の通りである。これに対し、本発明者らの研究によれば、ＥＢタールを含む石油タールあるいは石炭タール等の重質炭化水素油を適度に架橋・重質化処理して得られる軟化点が１５０℃以上、トルエン不溶分が４０％以上であり且つ４３０℃で１時間熱処理後も等方性を維持する性状（この性状はその多孔化後に得られる多孔性球状ピッチのそれとほぼ同等である）を有する原料ピッチ（架橋ピッチ）は、原油分解ピッチとは異なり、４３０℃、１時間の熱処理によっても異方性を示さないものであるが、原油分解ピッチと同様に芳香族化合物からなる粘度調整用添加剤に対し良好な相溶性−非相溶性のバランスを示すために、粘度調整用添加剤との混合により球状化のために必要な粘度あるいは軟化点の低下を起こすとともに、その後の溶剤による粘度調整用添加剤の選択的抽出・除去により、球状活性炭原料として好適な多孔性球状ピッチを与えるものであることが見出された。したがって、これを不融化後、炭化および賦活することにより高収率で球状活性炭が得られる。特に水蒸気等の賦活剤による処理の対象となる不融化多孔質ピッチないし炭素質材料は等方性で均質であるため、賦活剤が均一に浸透して賦活反応が進行し、均一な細孔構造が発達し易い利点を有する。
【発明を実施するための最良の形態】
【０００８】
本発明の球状活性炭の製造方法は、同様な性状を有する原料ピッチから得られた、軟化点が１５０℃以上、トルエン不溶分が４０％以上であり且つ４３０℃で１時間熱処理後も等方性を維持する多孔性球状ピッチを不融化後、炭化および賦活することを特徴とするものである。軟化点が１５０℃以上であることは、その後の不融化を円滑に進行するために必要であり、トルエン不溶分が４０％以上であることは、炭化収率、従って活性炭収率を高めるために必要である。４３０℃以上で、１時間熱処理後も等方性を維持する性質は、前述したように、芳香族化合物からなる粘度調整用添加剤との適度の非相溶性を確保し、好ましい難黒化性の球状活性炭構造を与えるために必要である。
【０００９】
以下、上述した多孔性球状ピッチの好ましい製造方法を含めて、本発明球状活性炭の製造方法の好ましい態様について説明する。
【００１０】
上述した多孔性球状ピッチは、好ましくは、石油あるいは石炭タールあるいは低軟化ピッチ、ナフサ等を分解してエチレンを製造する際に副生する残渣油（ＥＢ油）などを含む、重質炭化水素油を架橋処理し、熱処理しても異方性成分が発生しにくい構造とした後、熱処理による重質化および軽質分の除去により軟化点およびトルエン不溶分を制御することにより得た架橋・重質化ピッチ（crosslinked & condensed pitch）を、多孔質化することにより得ることができる。架橋・重質化ピッチ中の不純物はできる限り少ない方が好ましい。架橋・重質化ピッチ中の好ましい金属不純物量は５００ｐｐｍ以下、さらに好ましくは１００ｐｐｍ以下である。石油精製や石炭乾留時に生成するタールには、原料由来の不純物や精製時の触媒など多くの金属不純物が含まれるため、金属不純物を除去するのが好ましい。一方、エチレン生成のためのナフサ分解工程で生成するボトム油などに由来するタール中には、不純物がきわめて少ないため好ましく使用することができる。また、これらのタールの２種以上を混合して使用してもよい。
【００１１】
重質炭化水素油に対する架橋・重質化処理は、反応条件下で架橋・重質化反応を効果的に起こし得る酸化剤を用いる任意の方法によることができるが、例えば重質炭化水素油に硝酸、硝酸アセチル、硫黄等を加えて熱処理する方法、重質炭化水素油に酸化性ガス単独又は非酸化性ガスとの混合物を作用させる方法等によって行うことができる。酸化性ガスの好適例としては、Ｏ２、Ｏ３、ＮＯ２、空気等が挙げられ、これらの二種以上の混合物であってもよい。非酸化性ガスの好適例としては、窒素、水蒸気、炭酸ガス等が挙げられる。
【００１２】
重質炭化水素油に硝酸、硝酸アセチル、硫黄等を加えて１５０〜４００℃で熱処理して架橋処理を行う方法は、原料の重質炭化水素油ならびに得られる架橋ピッチの炭化率を向上させる作用も有し、原料からの炭素質材料の取得収率が向上するので好ましい方法である。中でも硝酸を用いる方法は、均一な架橋反応を行わせることができ、反応の制御も容易で好ましい方法である。
【００１３】
硝酸を用いて架橋処理を行う場合、原料の重質炭化水素油に硝酸を添加し、撹拌しながら反応させ、温度を徐々に上昇させ１５０〜４５０℃、好ましくは２３０〜４００℃に１０分〜４時間程度保持して反応させる。重質炭化水素油に硝酸を添加すると発熱するので、反応の暴走を抑えるため、硝酸を徐々に添加し、反応系を冷却し、温度を４０℃以下に保って１〜３時間程度反応させた後、昇温することが好ましい。反応の途中又は反応終了後、反応系に存在する低沸点成分を蒸留により除去することもできる。低沸点成分を除去することにより、この後に行われる炭素化の工程で発生する揮発分の量を低減し、炭素化装置の負担を軽減、作業性の向上を図ることができる。
【００１４】
使用する硝酸の濃度は特に限定されないが５０〜６８％程度が好ましい。硝酸の添加量は、使用する重質炭化水素油の水素／炭素原子比（Ｈ／Ｃ）等により異なる。前述のトルエン不溶分性状の架橋ピッチが得られるように、その使用量が適宜増減される。
【００１５】
酸化性気体による重質炭化水素油の架橋・重質化処理の方法としては、空気などの酸化性ガスを吹き込みつつ重質炭化水素油を加熱するエアーブローイング法がある。エアーブローイング反応では、酸素による重質炭化水素油への酸化反応と空気吹込みによる蒸留効果が同時に起こるため反応が複雑であり詳細は明らかではないが、酸化性ガスによるエアーブローイング処理をすることにより異方性組織の発生することなく、軟化点上昇およびトルエン不溶分を増加させる事ができる。エアーブローイングのための温度は、低すぎると重質炭化水素油の粘度が高く、均一な反応ができないので好ましくない。また、高すぎると重質炭化水素油の蒸気圧が高くなり収率が低下する、また、急激な反応により反応の暴走、あるいは重質炭化水素油の重質化が進行し反応系内でこれらが固化反応をきたすので好ましくない。エアーブローイングの温度として好ましくは、１５０℃〜３５０℃、更に好ましくは２００℃〜３００℃である。エアーブローイング反応は、気液反応であるため反応を効率良く進めるには、重質炭化水素油への空気などの酸化性ガスの溶け込みを促進させることが好ましく、加圧下で反応を進める事が好ましい。圧力はより高いほうが好ましいが、装置上および安全性を考慮し、０．２〜２ＭＰａＧ（ゲージ圧）、特に０．３〜１ＭＰａＧの圧力下で行うのが好ましい。重質炭化水素油と酸化性気体との量比は特に限定されないが、酸化性ガスが空気の場合、重質化水素油の仕込み量１ｋｇ当り、好ましくは１０〜５０リットル（ＮＴＰ）、より好ましくは２０〜４０リットル（ＮＴＰ）の範囲が用いられる。
【００１６】
重質炭化水素油の架橋重質化処理に際しては、必要に応じて熱処理および軽質分の除去を進めることにより、軟化点が１５０℃、好ましくは２００℃以上であり、且つトルエン不溶分量が４０％以上、好ましくは５０％以上に制御された架橋重質化ピッチとすることができる。
【００１７】
架橋ピッチに対し、粘度調整用添加剤（すなわち、沸点２００℃以上の２乃至３環の芳香族化合物又はその混合物）を加えて加熱混合した後、成形し球状ピッチ成形体を得る。次にピッチに対し低溶解度を有しかつ添加剤に対して高溶解度を有する溶剤で、球状ピッチ成形体から添加剤を抽出除去し、多孔性球状ピッチとする。
【００１８】
上記した芳香族添加剤の目的は、成形後の球状ピッチ成形体から該添加剤を抽出除去せしめて成形体を多孔質となし、酸化による架橋処理を容易にすることにある。このような添加剤は、例えばナフタレン、メチルナフタレン、フェニルナフタレン、ベンジルナフタレン、メチルアントラセン、フェナンスレン、ビフェニル等の１種又は２種以上の混合物から選択される。ピッチに対する添加量は、ピッチと添加剤の合計量に対し、１０〜５０重量％、特に２０〜４０重量％の範囲が好ましい。
【００１９】
ピッチと添加剤の混合は、均一な混合を達成するため、加熱し溶融状態で行う。ピッチと添加剤の混合物は、添加剤を混合物から容易に抽出できるようにするため、粒径２．０ｍｍ以下の粒子に成形することが好ましい。球状ピッチへの成形は溶融状態で行ってもよく、また混合物を冷却後粉砕し、熱水中で撹拌する等の方法によってもよい。その中でも好適な方法は特公昭５０−１８８７９号公報、特公昭５１−７６号公報等において開示された方法を援用し、懸濁剤を含む水を分散媒とし、常圧又は加圧下に、架橋・重質化ピッチと粘度調整用添加剤の均一混合物を、溶融分散し、球状ピッチを得る方法である。更に好適な方法は、特公昭５９−１０９３０号公報において開示された方法を援用し、架橋・重質化ピッチと粘度調整用添加剤との混合物を溶融状態で押出して紐状としたもの、若しくはそれを延伸したものを冷却固化せしめ、得られる紐状ピッチを破砕し、長さ／直径の比が５以下の棒状ピッチとなした後、棒状ピッチの軟化点以上の温度で、懸濁剤含有熱水中に撹拌混合させて球状に成形する方法である。
【００２０】
ピッチと添加剤の混合物から添加剤を抽出除去するための溶剤としては、ブタン、ペンタン、ヘキサン、ヘプタン等の脂肪族炭化水素、ナフサ、ケロシン等の脂肪族炭化水素主体の混合物、メタノール、エタノール、プロパノール、ブタノール等の脂肪族アルコール類等が好適である。
【００２１】
このような溶剤でピッチと添加剤の混合物成形体から添加剤を抽出することによって、成形体の形状を維持したまま添加剤を成形体から除去することができる。この際に成形体中に添加剤の抜け穴が形成され、均一な多孔性を有する多孔性球状ピッチが得られる。多孔性球状ピッチの軟化点は、原料ピッチの軟化点に大きく影響される。軟化点が低すぎると不融化のための、熱処理時に多孔性球状ピッチが軟化或いは溶融するので好ましくない。多孔性球状ピッチとしての軟化点は高いほど好ましいが、多孔性球状ピッチの軟化点を高くするには、原料ピッチの重質化を進める必要があり、その際ピッチ中に異方性成分が生成し、ピッチの球状化、添加物の抽出、均一な賦活処理等が難しくなるため、軟化点が高すぎるのは好ましくない。多孔性球状ピッチの軟化点は、好ましくは１５０℃〜３５０℃、更に好ましくは２００℃〜３００℃である。トルエン不溶分はピッチからの炭化収率と良い相関関係があり、トルエン不溶分が高いほど炭素化収率が高くなる傾向がある。したがって、トルエン不溶分は、好ましくは４０％以上、更に好ましくは５０％以上である。
【００２２】
本発明の球状活性炭の製造方法では、架橋処理を施した等方性ピッチを原料として用いる事により、ピッチ／添加剤混合物からの添加剤の抽出を容易にし、更に、これにより得られた多孔性球状ピッチが熱処理しても異方性組織が発現し難いことから、等方性組織を維持した状態での不融化処理を容易にする効果がある。原料として用いる架橋ピッチの架橋構造がそれから得られる多孔性球状ピッチの構造として引き継がれるため、多孔性球状ピッチの架橋構造を評価することが、原料として用いた架橋ピッチの構造を合わせて評価することとなる。ピッチの架橋度が高いほど、熱処理時に異方性組織が現れる温度が高くなる傾向にある。したがって、異方性組織が現れる温度がピッチの架橋度を表す指標と成りうる。このような観点から多孔性球状ピッチは、窒素ガスなどの非酸化性ガス雰囲気下４３０℃で１時間熱処理し、偏光顕微鏡観察による観察において、メソフェーズ小球体などの異方性成分が観察されないことが好ましく、そのような性質を有することが本発明で用いる多孔性球状ピッチの必須条件である。
【００２３】
また、多孔性球状ピッチを不融化処理するには、酸化性ガス雰囲気中で熱処理する方法が通常行われる。比較的大きな粒子を均一に不融化するためには、酸化性ガスを粒子の内部まで均一に行き渡らせる必要があり、そのためには適切な細孔構造が必要である。細孔構造の発達が充分でない場合、酸化性ガスの拡散に時間がかかるため、不融化時間を長くする必要があり、生産効率が著しく低下する問題がある。さらに、不融化時間を長くしても粒子の内部への酸化性ガスの拡散が不十分な場合、粒子の内部の不融化処理が不十分となり、賦活のための熱処理時に粒子内部が溶融し粒子の変形や割れをきたすので好ましくない。逆に粒子の細孔構造が多すぎると、添加剤の抽出による得られる細孔が直径１０ｎｍ以上の比較的大きな細孔径のものであるため、粒子強度の低下や粒子の充填密度の低下などをきたすので好ましくない。多孔性球状ピッチの細孔として好ましくは、細孔直径３．０〜１００００ｎｍの細孔容積が０．０６〜０．２０ｍｌ／ｇ、さらに好ましくは細孔直径３．０〜１００００ｎｍの細孔容積が０．０８〜０．１５ｍｌ／ｇ、である。
【００２４】
このようにして得られた多孔性球状ピッチを、下記の酸化剤を用いて酸化し、架橋処理を施す。酸化剤としては、Ｏ２、Ｏ３、ＳＯ３、ＮＯ２、空気等の酸化性ガス、あるいはこれら酸化性ガスを窒素、炭酸ガス、水蒸気等の不活性気体で希釈した混合ガスを用いて、１２０℃〜３５０℃で架橋処理を行うことが簡便であり、経済的にも有利である。
【００２５】
架橋処理の程度は目安として元素分析により求めた酸化処理後の多孔性ピッチの元素分析による酸素含有量が８〜２５重量％となるように酸化することが好ましい。
【００２６】
上記の方法により得られた多孔性球状不融化ピッチを、非酸化性雰囲気ガス中６００℃以上で熱処理することにより球状炭素成形体を得ることが出来る。次いで、常法により、炭化、賦活化する。の際、多孔性球状不融化ピッチおよび球状炭素成形体に対し二酸化炭素及び水蒸気など穏和な酸化性ガスを主成分とする賦活性ガス雰囲気中、賦活処理することにより球状活性炭をえることが出来る。すなわち、不融化後の多孔性球状ピッチに対し、６００℃以上で賦活性ガスを作用させることにより、炭素化と賦活を同時に進行させることもでき、工程経済の観点で好ましい。
【００２７】
かくして、本発明法によれば、好ましくは、平均粒子径が０．１〜１．５ｍｍ、ＢＥＴ法により求められる比表面積が５００〜２５００ｍ２／ｇ、充填密度０．８〜０．３ｇ／ｍｌの球状活性炭が得られる。
【実施例】
【００２８】
以下、実施例および比較例により、本発明を更に具体的に説明する。以下の例を含めて、本明細書中に記載する物性値は、以下の方法により求めた値に基づく。
【００２９】
「軟化点」  ：  （多孔性球状）ピッチを粉砕し目開き１５０μｍの篩を通過した粉末状ピッチを測定用試料粉末とした。フローテスター（株式会社島津製作所製  ＣＦＴ−５００Ｄ型）を用い、軟化点の測定を行った。フローテスターのシリンダー温度が、１２０℃に達した後、試料粉末１．００ｇをシリンダー内に入れ、１８０秒間予熱する。試料粉末の空隙に空気が入っているので、予熱途中で空気抜きを行い、予熱終了後測定を開始する。測定開始温度：１２０℃、昇温速度：６℃／分、シリンダー圧力：０．９８ＭＰａＧ、ダイ穴径：１．０ｍｍ、ダイ長さ１．０ｍｍである。温度の上昇に伴い試料粉末が軟化し充填率が上昇し、試料粉末の体積は減少するが、ある温度以上では体積の減少が停止する。さらに昇温を続けるとシリンダー下部のノズルより試料が溶融して流出する。ここでは、試料粉末の体積減少が停止する温度をその試料の軟化点と定義する。
【００３０】
「トルエン不溶分」  ：  （多孔性球状）ピッチを粉砕し目開き１５０μｍの篩を通過した粉末状ピッチ１．０００ｇを１００ｍｌのねじ付き三角フラスコに入れ、これにトルエン１００ｍｌを入れキャップを閉め、よく振り混ぜる。つぎにこれを４０±５℃に設定された恒温機にいれ、１６時間保持したのち、ろ過し、トルエン不溶分を１１０±５℃で１時間乾燥後、放冷し、重量を測定することによりトルエン不溶分を求めた。
【００３１】
「異方性組織の観察」  ：  （多孔性球状）ピッチを横型管状炉に入れ、窒素ガスで置換した後、１時間で４３０℃まで昇温後、４３０℃で１時間熱処理したのち冷却し、偏光顕微鏡観察用試料（以後、観察用試料と呼ぶ）を得た。つぎに、シリコンゴム製の型枠（直径２５ｍｍ）に液状エポキシ樹脂を充填したのち、観察用試料をこれに埋め込み、１２０℃で２４時間保持してエポキシ樹脂を硬化させたのち、観察用試料が表面に出るように硬化エポキシ樹脂を研磨し、直交ニコル下５００倍で偏光顕微鏡観察を行った。この状態で異方性成分が観察されないことをもって等方性と判断した。
【００３２】
「比表面積」：比表面積連続流通式のガス吸着法による比表面積測定器（例えば、ＭＩＣＲＯＭＥＲＩＴＩＣＳ社製「Flow Sorb II 2300」）を用いて、試料（炭素質材料）のガス吸着量を測定し、ＢＥＴの式により比表面積を計算することができる。具体的には、試料を試料管に充填し、その試料管に窒素３０ｖｏｌ％を含有するヘリウムガスを流しながら以下の操作を行い、試料への窒素吸着量を求める。すなわち、試料管を−１９６℃に冷却し、試料に窒素を吸着させる。次に、試料管を室温に戻す。このとき多孔性球状炭素質物質試料から脱離してくる窒素量を熱伝導度型検出器で測定し、吸着ガス量（ｖ）とする。ＢＥＴの式から誘導された
［数１］
近似式：
ｖｍ＝１／（ｖ・（１−ｘ））
を用いて液体窒素温度における、窒素吸着による１点法（相対圧力ｘ＝０．３）によりｖｍを求め、
［数２］
次式：
比表面積＝４．３５×ｖｍ（ｍ２／ｇ）
により試料の比表面積を計算する。前記の各計算式で、ｖは実測される吸着量（ｃｍ３／ｇ）であり、ｘは相対圧力である。
【００３３】
「充填密度」：ＪＩＳ  Ｋ１４７４−１９９１法に準じ、充填密度を測定した。
【００３４】
「平均粒子径」：レーザ回折式粒度分布測定装置（（株）島津製作所製：ＳＡＬＤ−３０００Ｓ）を用い、体積基準の累積５０％時の粒子径を平均粒子径とした。
【００３５】
「水銀ポロシメーター」  ：  水銀圧入法による細孔容積水銀ポロシメーター（例えば、ＭＩＣＲＯＭＥＲＩＴＩＣＳ社製「ＡＵＴＯＰＯＲＥ  ９２００」）を用いて細孔容積を測定することができる。試料である多孔性炭素質材料を試料容器に入れ、２．６７Ｐａ以下の圧力で３０分間脱気する。次いで、水銀を試料容器内に導入し、徐々に加圧して水銀を多孔性炭素質試料の細孔へ圧入する（最高圧力＝４１４ＭＰａ）。このときの圧力と水銀の圧入量との関係から以下の各計算式を用いて多孔性試料の細孔容積分布を測定する。具体的には、細孔直径１５μｍに相当する圧力（０．０８ＭＰａ）から最高圧力（４１４ＭＰａ：細孔直径３ｎｍ相当）までに多孔性試料に圧入された水銀の体積を測定する。細孔直径の算出は、直径（Ｄ）の円筒形の細孔に水銀を圧力（Ｐ）で圧入する場合、水銀の表面張力を「γ」とし、水銀と細孔壁との接触角を「θ」とすると、表面張力と細孔断面に働く圧力の釣り合いから、
［数３］
次式：
−πＤγｃｏｓθ＝π（Ｄ／２）２・Ｐ
が成り立つ。従って
［数４］
Ｄ＝（−４γｃｏｓθ）／Ｐ
となる。本明細書においては、水銀の表面張力を４８４ｄｙｎｅ／ｃｍとし、水銀と炭素との接触角を１３０度とし、圧力ＰをＭＰａとし、そして細孔直径Ｄをμｍで表示し、下記式：
［数５］
Ｄ＝１．２７／Ｐ
により圧力Ｐと細孔直径Ｄの関係を求める。本発明における細孔直径３〜１００００ｎｍの範囲の細孔容積とは、水銀圧入圧０．１２７ＭＰａから４１４ＭＰａまでに圧入された水銀の体積に相当する。
【００３６】
「酸素元素の含有量」  ：  元素分析により水素、炭素、窒素の含有量(重量％)を求め、下記式により酸素元素の含有率を求めた。
【００３７】
［数６］
酸素元素の含有率（重量％）＝１００―（水素元素含有率＋炭素元素含有率＋窒素元素含有率）
「炭化収率（％）」：後記表１に記載する炭化収率は、参考例（ピッチを原料とする）を除き、原料重質油からピッチを経由し、窒素中８００℃で３０分間熱処理して得られる炭化物重量の、原料重質油重量に対する比（％）である。参考例においては、炭化物重量／原料ピッチ重量×１００％。
【００３８】
「原料ピッチ中の金属不純物量」：ピッチ１００ｇを石英製容器に入れ、空気中で燃焼させ、残った灰分の重量を測定して、金属不純物量(重量基準ｐｐｍ)とした。
【００３９】
［実施例１］
内容積９リットルのステンレス製耐圧容器に比重（１５℃における試料の質量と４℃における等体積の純水の質量との比）１．０８のエチレンの製造時に生成するボトム油（エチレンボトム油）６．５ｋｇを仕込み、反応容器の下部より２．０〜２．５リットル／ｍｉｎで空気を吹き込み０．４ＭＰａＧの加圧下、２３０〜２５０℃で、エアーブローイング反応を８時間行う事により、５．５ｋｇのエアーブローイングタールを得た。得られたエアーブローイングタール５．０ｋｇを３９５℃で熱重質化したのち、さらに軽質分を減圧留去することによりエアーブローイングピッチ２．５ｋｇを得た。得られたピッチは、軟化点が２０８℃、トルエン不溶分が５８％、金属不純物量が７０ｐｐｍで、光学的に等方性であり、４３０℃で１時間熱処理後も等方性を維持していた。得られたエアーブローイングピッチ２．００ｋｇと、ナフタレン０．９５ｋｇとを、攪拌翼のついた内容積５Ｌの耐圧容器に仕込み、２００℃で溶融混合を行った後、１４０〜１６０℃に冷却して押し出し、紐状成形体を得た。次いで、この紐状成形体を長さ／直径の比が約１〜２になるように破砕した。０．２３重量％のポリビニルアルコール（ケン化度＝８８％）を溶解して９３℃に加熱した水溶液中に、前記の破砕物を投入し、攪拌分散により球状化した後、冷却し、前記のポリビニルアルコール水溶液を水で置換することにより球状ピッチ成形体スラリーを得た。大部分の水をろ過により除去した後、球状ピッチスラリーの約６倍重量のｎ−ヘキサンで球状ピッチスラリー中のナフタレンを抽出除去し、多孔性球状ピッチを得た。得られた多孔性球状ピッチは、等方性であり、４３０℃で１時間熱処理後も等方性を維持していた。このようにして得た多孔性球状ピッチを、流動床を用いて、加熱空気を通じながら、室温から１５０℃まで１時間で昇温したのち、１５０℃から２０℃／ｈの昇温速度で２６０℃まで昇温した後、２６０℃にて１時間保持して酸化し、熱に対して不融性の多孔性球状不融化ピッチを得た。続いて、多孔性球状不融化ピッチを、流動床を用い、５０ｖｏｌ％の水蒸気を含む窒素ガス雰囲気中８５０℃で１５０分間賦活処理して球状活性炭を得た。
【００４０】
多孔性球状ピッチ、多孔性球状不融化ピッチ、および得られた炭素質材料の特性を、以下の実施例等の結果とともに、後記表１にまとめて示す。
【００４１】
［実施例２］
内容積９リットルのステンレス製耐圧容器にエチレンの製造時に生成するボトム油（比重１．０８）６．５ｋｇを仕込み、反応容器の下部より２．０〜２．５Ｌ／ｍｉｎで空気を吹き込み０．２５ＭＰａＧの加圧下、２３０〜２５０℃で、エアーブローイング反応を８時間行う事により、５．３ｋｇのエアーブローイングタールを得た。得られたエアーブローイングタール５．０ｋｇを３９５℃で熱重質化したのち、さらに軽質分を減圧留去することによりエアーブローイングピッチ２．３ｋｇを得た。得られたピッチは軟化点が２０３℃、トルエン不溶分が５６％で光学的に等方性であり、４３０℃で１時間熱処理後も等方性を維持していた。エアーブローイングピッチ２．００ｋｇと、ナフタレン０．９５ｋｇとを、攪拌翼のついた内容積５リットルの耐圧容器に仕込み、２００℃で溶融混合を行った後、１４０〜１６０℃に冷却して押し出し、紐状成形体を得た。次いで、この紐状成形体を長さ／直径の比が約１〜２になるように破砕した。０．２３重量％のポリビニルアルコール（ケン化度＝８８％）を溶解して９３℃に加熱した水溶液中に、前記の破砕物を投入し、攪拌分散により球状化した後、冷却し、前記のポリビニルアルコール水溶液を水で置換することにより球状ピッチ成形体スラリーを得た。大部分の水をろ過により除去した後、球状ピッチスラリーの約６倍重量のｎ−ヘキサンで球状ピッチスラリー中のナフタレンを抽出除去し、多孔性球状ピッチを得た。得られた多孔性球状ピッチは、等方性であり、４３０℃で１時間熱処理後も等方性を維持していた。このようにして得た多孔性球状ピッチを、流動床を用いて、加熱空気を通じながら、室温から１５０℃まで１時間で昇温したのち、２０℃／ｈの昇温速度で２４０℃まで昇温した後、２４０℃にて１時間保持して酸化し、熱に対して不融性の多孔性球状不融化ピッチを得た。続いて、多孔性球状不融化ピッチを流動床を用い、５０ｖｏｌ％の水蒸気を含む窒素ガス雰囲気中８５０℃で２２０分間賦活処理して球状活性炭を得た。
【００４２】
［実施例３］
撹拌機付の内容積２０リットルの反応容器に、比重１．０８のエチレンボトム油１５ｋｇを仕込み、撹拌しながら冷却し温度を４０℃以下に保ち６１％硝酸２ｋｇを添加し２時間反応させた。次に８０℃で１時間保った後、３９５℃で熱重質化したのち、さらに軽質分を減圧留去することにより３６．１％の収率で硝酸酸化ピッチを得た。得られたピッチは軟化点が２１５℃、トルエン不溶分が５９％で光学的に等方性であり、４３０℃で１時間熱処理後も等方性を維持していた。硝酸酸化ピッチ６８ｋｇと、ナフタレン３２ｋｇとを、攪拌翼のついた内容積３００リットルの耐圧容器に仕込み、２００℃で溶融混合を行った後、１４０〜１６０℃に冷却して押し出し、紐状成形体を得た。次いで、この紐状成形体を長さ／直径の比が約１〜２になるように破砕した。０．２３重量％のポリビニルアルコール（ケン化度＝８８％）を溶解して９３℃に加熱した水溶液中に、前記の破砕物を投入し、攪拌分散により球状化した後、冷却し、前記のポリビニルアルコール水溶液を水で置換することにより球状ピッチ成形体スラリーを得た。大部分の水をろ過により除いた後、球状ピッチスラリーの約６倍重量のｎ−ヘキサンで球状ピッチスラリー中のナフタレンを抽出除去した。得られた多孔性球状ピッチは、等方性であり、４３０℃で１時間熱処理後も等方性を維持していた。このようにして得た多孔性球状ピッチを、流動床を用いて、加熱空気を通じながら、室温から１５０℃まで１時間で昇温したのち、１５０℃から２０℃／ｈの昇温速度で２６０℃まで昇温した後、２６０℃にて１時間保持して酸化し、熱に対して不融性の多孔性球状不融化ピッチを得た。続いて、多孔性球状不融化ピッチを、流動床を用い、５０ｖｏｌ％の水蒸気を含む窒素ガス雰囲気中８５０℃で３００分間賦活処理して球状活性炭を得た。
【００４３】
［実施例４］
コールタールを１２０℃に加熱し、遠心分離機により固形分を分離した後、更に１２０℃に加熱したコールタールを加圧濾過し、コールタールを精製した。得られた精製コールタール（比重１．１３）６．５ｋｇを内容積９Ｌのステンレス製耐圧容器に仕込み、反応容器の下部より２．０〜２．５Ｌ／ｍｉｎで空気を吹き込み０．５ＭＰａＧの加圧下、２３０〜２５０℃で、エアーブローイング反応を８時間行う事により、５．４ｋｇのエアーブローイングタールを得た。得られたエアーブローイングタール５．０ｋｇを３９５℃で熱重質化したのち、さらに軽質分を減圧留去することによりエアーブローイングピッチ１．６ｋｇを得た。得られたピッチは、軟化点が２４０℃、トルエン不溶分が７０％、金属不純物量が９０ｐｐｍで、光学的に等方性であり、４３０℃で１時間熱処理後も等方性を維持していた。エアーブローイングピッチ２．００ｋｇと、ナフタレン１．０８ｋｇとを、攪拌翼のついた内容積５Ｌの耐圧容器に仕込み、２００℃で溶融混合を行った後、１４０〜１６０℃に冷却して押し出し、紐状成形体を得た。次いで、この紐状成形体を長さ／直径の比が約１〜２になるように破砕した。０．２３重量％のポリビニルアルコール（ケン化度＝８８％）を溶解して９３℃に加熱した水溶液中に、前記の破砕物を投入し、攪拌分散により球状化した後、冷却し、前記のポリビニルアルコール水溶液を水で置換することにより球状ピッチ成形体スラリーを得た。大部分の水をろ過により除いた後、球状ピッチスラリーの約６倍重量のｎ−ヘキサンで球状ピッチスラリー中のナフタレンを抽出除去し、多孔性球状ピッチを得た。得られた多孔性球状ピッチは、等方性であり、４３０℃で１時間熱処理後も等方性を維持していた。このようにして得た多孔性球状ピッチを、流動床を用いて、加熱空気を通じながら、室温から１５０℃まで１時間で昇温したのち、１５０℃から２０℃／ｈの昇温速度で２６０℃まで昇温した後、２６０℃にて１時間保持して酸化し、熱に対して不融性の多孔性球状不融化ピッチを得た。続いて、多孔性球状不融化ピッチを流動床により、５０ｖｏｌ％の水蒸気を含む窒素ガス雰囲気中８５０℃で１６０分間賦活処理して球状活性炭を得た。
【００４４】
［比較例１］
比重１．０８のエチレンボトム油５．００ｋｇを３９５℃で熱重質化したのち、さらに軽質分を減圧留去することによりＥＢ（エチレンボトム）ピッチ１．０３ｋｇ（収率２０．５％）を得た。得られたＥＢピッチは軟化点が１７８℃、トルエン不溶分が３０．１％で、光学的に等方性であったが、４３０℃で１時間の熱処理の結果、偏光顕微鏡観察により、直径２０μｍ程度のメソフェーズ小球体が観察された。ＥＢピッチ６８ｋｇと、ナフタレン３２ｋｇとを、攪拌翼のついた内容積３００リットルの耐圧容器に仕込み、２００℃で溶融混合を行った後、１４０〜１６０℃に冷却して押し出し、紐状成形体を得た。次いで、この紐状成形体を長さ／直径の比が約１〜２になるように破砕した。０．２３重量％のポリビニルアルコール（ケン化度＝８８％）を溶解して９３℃に加熱した水溶液中に、前記の破砕物を投入し、攪拌分散により球状化した後、冷却し、前記のポリビニルアルコール水溶液を水で置換することにより球状ピッチ成形体スラリーを得た。大部分の水をろ過により除いた後、球状ピッチスラリーの約６倍重量のｎ−ヘキサンで球状ピッチスラリー中のナフタレンを抽出除去した。得られた多孔性球状ピッチは光学的に等方性であったが、原料ピッチと同様に４３０℃で１時間の熱処理後は異方性を示した。このようにして得た多孔性球状ピッチを、流動床を用いて、加熱空気を通じながら、室温から１５０℃まで１時間で昇温したのち、１５０℃から２０℃／ｈの昇温速度で２６０℃まで昇温した後、２６０℃にて１時間保持して酸化し、熱に対して不融性の多孔性球状不融化ピッチを得た。続いて、多孔性球状不融化ピッチを、流動床を用い、５０ｖｏｌ％の水蒸気を含む窒素ガス雰囲気中８５０℃で１５０分間賦活処理して球状活性炭の調製を試みたが、多孔性球状ピッチの細孔構造の発達が不十分であり、不融化が均一に進行しなかったため、賦活工程で高温熱処理した際、粒子内部の不融化が不十分であった部分が発泡し、良好な形状を有する球状活性炭が得られなかった。
【００４５】
［比較例２］
比較例１記載の多孔性球状ピッチを流動床により、加熱空気を通じながら、室温から１５０℃まで１時間で昇温したのち、１５０℃から１℃／ｈの昇温速度で２６０℃まで昇温した後、２６０℃にて１時間保持して酸化し、熱に対して不融性の多孔性球状不融化ピッチを得た。続いて、多孔性球状不融化ピッチを、流動床を用い、５０ｖｏｌ％の水蒸気を含む窒素ガス雰囲気中８５０℃で１５０分間賦活処理して球状活性炭を得た。
【００４６】
［比較例３］
比重１．０８のエチレンボトム油５．００ｋｇを４１５℃で時間熱重質化した後、さらに軽質分を減圧留去することによりＥＢ（エチレンボトム）ピッチ０．９５ｋｇ（収率１９％）を得た。得られたＥＢピッチは軟化点が２１５℃、トルエン不溶分が４３％で光学的に異方性であった。ＥＢピッチ６８ｋｇと、ナフタレン３２ｋｇとを、撹拌翼のついた内容積３００リットルの耐圧容器に仕込み、２００℃で溶融混合を行ったが、異方性ピッチとナフタレンの相溶性が悪くピッチに対し均一に混合することができなかったため、ピッチの軟化点等の制御等が行えずその後の工程に進むことができなかった。
【００４７】
［参考例］
原油を２０００℃の水蒸気で熱分解して得られた原油分解ピッチは軟化点が１９２℃、トルエン不溶分が６８．２％で光学的に等方性であったが、４３０℃で１時間の熱処理の結果、偏光顕微鏡観察により、直径５０μｍ程度のメソフェーズ小球体と流れ状の異方性組織の両方が観察された。この原油分解ピッチ６０ｋｇと、ナフタレン２０ｋｇとを、撹拌翼のついた内容積３００リットルの耐圧容器に仕込み、２００℃で溶融混合を行った後、１４０〜１６０℃に冷却して押し出し、紐状成形体を得た。次いで、この紐状成形体を長さ／直径の比が約１〜２になるように破砕した。０．２３重量％のポリビニルアルコール（ケン化度＝８８％）を溶解して９３℃に加熱した水溶液中に、前記の破砕物を投入し、撹拌分散により球状化した後、冷却し、前記のポリビニルアルコール水溶液を水で置換することにより球状ピッチ成形体スラリーを得た。大部分の水をろ過により除いた後、球状ピッチスラリーの約６倍重量のｎ−ヘキサンで球状ピッチスラリー中のナフタレンを抽出除去した。得られた多孔性球状ピッチは光学的に等方性であったが、原料ピッチと同様に４３０℃で１時間の熱処理後は、異方性組織を示した。このようにして得た多孔質球状ピッチを、流動床を用いて、加熱空気を通じながら、室温から１５０℃まで１時間で昇温した後、１５０℃から２０℃／ｈの昇温速度で３００℃まで昇温した後、３００℃にて１時間保持して酸化し、熱に対して不融性の多孔性球状不融化ピッチを得た。続いて、多孔性球状不融化ピッチを、流動床を用い、５０ｖｏｌ％の水蒸気を含む窒素ガス雰囲気中８５０℃で１５０分間賦活処理して球状活性炭を得た。多孔性球状ピッチ、多孔性球状不融化ピッチ、および得られた炭素質材料の特性を表１に示す。
【表１】
2005119947.tif 000002
【産業上の利用可能性】
【００４８】
上述したように本発明の球状活性炭の製造方法によれば、石油タール、石炭タール、エチレンボトム油等の重質炭化水素油を原料として緩和なプロセスにより得られた等方性の多孔性球状ピッチを、不融化後、炭化および賦活することにより、良好な性状の球状活性炭を高収率で得ることができる。